실시 예 1 에서 얻 어 지 는 중합 로진 ( 탈황 처리 한 것 ) 을 미 정제 중합 로진 ( 원료 로진 을 증류 하 지 않 고 실시 예 1 의 와 같 게 하 여 중합 하 고 , 얻 어 지 는 중합 로진 ( 미 탈황 ) 에 대신 한 이외 는 , 실시 예 2 와 같 게 하 여 수소 화 중합 로진 을 조제 했 다 . 그 수소 화 중합 로진 은 , 산가 138 . 3 mgKOH / g , 연화점 140 ℃, 색조 ( 가드너 색 수 ) 4 였 다 . GPC 측정 에 의해 , 그 수소 화 중합 로진 중 의 중합물 함유율 은 70 . 7 %, 단량체 ( 정제 로진 의 수소화물 ) 는 26 . 8 %, 분해 물 은 2 . 5 % 인 것 이 인정 되 며 형광 X 선 측정 에 의해 , 그 수소 화 중합 로진 중 의 유황 량 은 112 ppm 인 것 이 인정 되 었 다 .